開発・改良に意欲的に取り組んでいます。ユーザの皆さまから寄せられるご意見やご感想は、改善点の優先順位などを検討する際に、貴重なご意見として役立ててまいります。16065-2に従って測定した1.00mm以上の繊維長成分の割合が20%以下である繊維長分布を有するパルプAが得られる木材を原料としたパルプBを準備する工程、(2)パルプBを解繊して長さ加重平均繊維長が500nm以下、かつ、長さ加重平均繊維径が100nm以下のセルロースナノファイバーを得る工程、及び(3)セルロースナノファイバーとゴム成分を混合する工程、を含むマスターバッチの製造方法である。